(57)【要約】  本発明は、ユウロピウムドープした蛍光体に、その製造方法に、および変換蛍光体としてのこれらの化合物の使用に関する。本発明はさらに、本発明による蛍光体を含む、発光デバイスに関する。
2016535719.tif 000002
【特許請求の範囲】
【請求項１】
式（１）：
（ＥＡ）１−ｙＭＳｉ４−ｘＡｌｘＮ７−ｘＯｘ：ｙＥｕ２＋      式（１）
式中、以下のものが用いられる符号および添え字にあてはまる：
ＥＡは、Ｍｇ、Ｃａ、Ｓｒ、Ｂａからなる群から選択されるか、または元素Ｍｇ、Ｃａ、ＳｒおよびＢａの２つまたは３つ以上の混合物であり；
Ｍは、Ｙ、Ｌｕからなる群から選択されるか、またはＹおよびＬｕの混合物であり；
０．００４≦ｘ≦３．０；
０＜ｙ≦０．２５；
で表される化合物、
但し、式ＳｒＹＳｉ４ｘＡｌｘＮ７ｘＯｘ：ｙＥｕ２＋、式中０．００４≦ｘ≦１．０、で表される化合物は本発明から除外する。
【請求項２】
以下の式（２）
（ＭｇａＣａｂＳｒｃＢａｄ）１−ｙ（ＹｅＬｕｆ）Ｓｉ４−ｘＡｌｘＮ７−ｘＯｘ：ｙＥｕ２＋      式（２）
式中、ｘおよびｙは請求項１において与えられる意味を有し、およびさらには：
０≦ａ≦１；
０≦ｂ≦１；
０≦ｃ≦１；
０≦ｄ≦１；
ａ＋ｂ＋ｃ＋ｄ＝１；
０≦ｅ≦１；
０≦ｆ≦１；
ｅ＋ｆ＝１；
添え字ａ、ｂ、ｃ、ｄ、ｅおよびｆの少なくとも３つは、＞０である
で表される化合物から選択される、請求項１に記載の化合物。
【請求項３】
式（２ａ）〜（２ｎ）
（ＭｇａＣａｂ）１−ｙＹＳｉ４−ｘＡｌｘＮ７−ｘＯｘ：ｙＥｕ２＋      式（２ａ）
（ＭｇａＣａｂ）１−ｙＬｕＳｉ４−ｘＡｌｘＮ７−ｘＯｘ：ｙＥｕ２＋    式（２ｂ）
（ＭｇａＳｒｃ）１−ｙＹＳｉ４−ｘＡｌｘＮ７−ｘＯｘ：ｙＥｕ２＋      式（２ｃ）
（ＭｇａＳｒｃ）１−ｙＬｕＳｉ４−ｘＡｌｘＮ７−ｘＯｘ：ｙＥｕ２＋    式（２ｄ）
（ＣａｂＳｒｃ）１−ｙＹＳｉ４−ｘＡｌｘＮ７−ｘＯｘ：ｙＥｕ２＋      式（２ｅ）
（ＣａｂＳｒｃ）１−ｙＬｕＳｉ４−ｘＡｌｘＮ７−ｘＯｘ：ｙＥｕ２＋    式（２ｆ）
（ＣａｂＢａｄ）１−ｙＹＳｉ４−ｘＡｌｘＮ７−ｘＯｘ：ｙＥｕ２＋      式（２ｇ）
（ＣａｂＢａｄ）１−ｙＬｕＳｉ４−ｘＡｌｘＮ７−ｘＯｘ：ｙＥｕ２＋    式（２ｈ）
（ＳｒｃＢａｄ）１−ｙＹＳｉ４−ｘＡｌｘＮ７−ｘＯｘ：ｙＥｕ２＋      式（２ｉ）
（ＳｒｃＢａｄ）１−ｙＬｕＳｉ４−ｘＡｌｘＮ７−ｘＯｘ：ｙＥｕ２＋    式（２ｊ）
Ｍｇ１−ｙ（ＹｄＬｕｅ）Ｓｉ４−ｘＡｌｘＮ７−ｘＯｘ：ｙＥｕ２＋      式（２ｋ）
Ｃａ１−ｙ（ＹｅＬｕｆ）Ｓｉ４−ｘＡｌｘＮ７−ｘＯｘ：ｙＥｕ２＋      式（２ｌ）
Ｓｒ１−ｙ（ＹｅＬｕｆ）Ｓｉ４−ｘＡｌｘＮ７−ｘＯｘ：ｙＥｕ２＋      式（２ｍ）
Ｂａ１−ｙ（ＹｅＬｕｆ）Ｓｉ４−ｘＡｌｘＮ７−ｘＯｘ：ｙＥｕ２＋      式（２ｎ）
式中、ｘおよびｙは請求項１において与えられる意味を有し、およびさらには：
０＜ａ≦１；
０＜ｂ≦１；
０＜ｃ≦１；
０＜ｄ≦１；
０＜ｅ≦１；
０＜ｆ≦１；
式（２ａ）および（２ｂ）においては、ａ＋ｂ＝１；
式（２ｃ）および（２ｄ）においては、ａ＋ｃ＝１；
式（２ｅ）および（２ｆ）においては、ｂ＋ｃ＝１；
式（２ｇ）および（２ｈ）においては、ｂ＋ｄ＝１；
式（２ｉ）および（２ｊ）においては、ｃ＋ｄ＝１；
式（２ｋ）〜（２ｎ）においては、ｅ＋ｆ＝１
で表される化合物から選択される、請求項１または２に記載の化合物。
【請求項４】
式（２ａ）〜（２ｊ）における、モル量に基づく、Ｍｇ：Ｃａ、Ｍｇ：Ｓｒ、Ｃａ：Ｓｒ、Ｃａ：ＢａまたはＳｒ；Ｂａ比率が、５０：１〜１：５０、好ましくは２０：１〜１：２０、および特に好ましくは１０：１〜１：１０であること、ならびに式（２ｋ）〜（２ｎ）における、モル量に基づく、Ｙ：Ｌｕ比率が、５０：１〜１：５０、好ましくは２０：１〜１：２０、および特に好ましくは１０：１〜１：１０、殊には５：１〜１：５であることを特徴とする、請求項３に記載の化合物。
【請求項５】
式（３）、（４）または（５）
Ｍｇ１−ｙＭＳｉ４−ｘＡｌｘＮ７−ｘＯｘ：ｙＥｕ２＋      式（３）
Ｃａ１−ｙＭＳｉ４−ｘＡｌｘＮ７−ｘＯｘ：ｙＥｕ２＋      式（４）
Ｂａ１−ｙＭＳｉ４−ｘＡｌｘＮ７−ｘＯｘ：ｙＥｕ２＋      式（５）
式中、用いられた符号および添え字は、請求項１において与えられる意味を有する、
で表される化合物から選択される、請求項１に記載の化合物。
【請求項６】
式（６）
（ＥＡ）１−ｙＬｕＳｉ４−ｘＡｌｘＮ７−ｘＯｘ：ｙＥｕ２＋      式（６）
式中、用いられる符号および添え字は、請求項１において与えられる意味を有する、
で表される化合物から選択される、請求項１に記載の化合物。
【請求項７】
以下：０．５≦ｘ≦２．０、好ましくは１．１≦ｘ≦１．８、および特に好ましくは１．３≦ｘ≦１．７が、添え字ｘにあてはまることを特徴とする、請求項１〜６のいずれか一項に記載の化合物。
【請求項８】
以下：０＜ｙ≦０．２０、および好ましくは０．０２≦ｙ≦０．１６が、添え字ｙにあてはまることを特徴とする、請求項１〜７のいずれか一項に記載の化合物。
【請求項９】
請求項１〜８のいずれか一項に記載の化合物の製造方法であって、以下のステップ：
ａ）Ｍｇ、Ｃａ、Ｓｒおよび／またはＢａ化合物、Ｙおよび／またはＬｕ化合物、Ｓｉ化合物、Ａｌ化合物およびＥｕ化合物、ここでこれらの化合物の少なくとも１種は窒化物の形態にあり、かつこれらの化合物の少なくとも１種は酸化物の形態にある、の混合物の調製；および
ｂ）該混合物の、非酸化条件下でのか焼
を含む、前記方法。
【請求項１０】
化合物が表面上に被覆を、特には金属酸化物または窒化物の被覆を有することを特徴とする、請求項１〜８のいずれか一項に記載の化合物。
【請求項１１】
請求項１〜８および１０のいずれか一項に記載の少なくとも１種の化合物を含み、および任意に１種または２種以上のさらなる変換蛍光体を含む、発光変換材料。
【請求項１２】
請求項１〜８および１０のいずれか一項に記載の少なくとも１種の化合物または請求項１１に記載の発光変換材料を含む、形状化体またはセラミック。
【請求項１３】
請求項１〜８および１０のいずれか一項に記載の化合物または請求項１１に記載の発光変換材料または請求項１２に記載の形状化体もしくはセラミックの、蛍光体としての、特には変換蛍光体としての、および／または光源における、特には蛍光変換ＬＥＤにおける、使用。
【請求項１４】
一次光源、および請求項１〜８および１０のいずれか一項に記載の少なくとも１種の化合物または請求項１１に記載の発光変換材料または請求項１２にに記載の形状化体もしくはセラミックを含む、光源、特には発光変換ＬＥＤ。
【請求項１５】
請求項１４に記載の少なくとも１つの光源を含む、照明ユニット。
【発明の詳細な説明】
【技術分野】
【０００１】
本発明は、ユウロピウムドープした（europium-doped）蛍光体に、その製造方法に、および変換蛍光体としてのこれらの化合物の使用に関する。本発明はさらに、本発明による蛍光体を含む、発光デバイスに関する。
【背景技術】
【０００２】
１００年超の間、無機蛍光体が、それらが可能な限り最適な様式かつ同時に可能な限り少ないエネルギー消費でそれぞれの用途の分野の要件を満たすように、発光性表示画面、Ｘ線増幅器および放射または光源のスペクトルに適合させるために開発されてきた。ここでは、励起のタイプ、すなわち一次放射源の性質、および必要な発光スペクトルは、ホスト格子およびアクチベータの選択には、決定的にも重要である。
【０００３】
特には一般照明、つまり低圧放電ランプおよび発光ダイオードのための、蛍光光源に関し、エネルギー効率、色再現および安定性をさらに増加させるために、新規の蛍光体が恒常的に開発されてきている。これらの蛍光体は、特には、蛍光体変換（phosphoer-converted）ＬＥＤ、短縮してｐｃ−ＬＥＤ、のための変換蛍光体として、用いられている。付加的な色混合によって白色発光無機ＬＥＤを得るためには、一次エネルギー光源が青色発光半導体である場合、黄色発光または緑色発光および赤色発光の蛍光体を要する。対照的に、紫色発光または近ＵＶ発光半導体が用いられる場合は、発光性スクリーンは、ＲＧＢ蛍光体混合物または、青色／シアン色発光および黄色／橙色発光蛍光体の二色性混合物のいずれかを含んでいなければならない。第１の変形は、より大きな色再現をもたらすが、広帯域エミッタが全ての場合において用いられさえすれば、第２の変形においては、より高いルーメン当量が得られる。二色性蛍光体混合物のさらなる有利は、より低いスペクトル干渉、および関連してより高くなる「パッケージゲイン」である。またこれにより、発光性スクリーンとしての青色発光半導体およびＹＡＧ：Ｃｅ蛍光体に基づく二色性白色ＬＥＤは、ルーメン当量および関連してルーメン効率に関して非常に良好な特性を有し、かつ広範に広がる。二色性（青色／黄色）ＬＥＤの最大の不利は、高い色温度（＞４０００Ｋ）および赤色スペクトル域における低い色再現性である。青色半導体ならびに緑色および赤色蛍光体に基づく三色性ＬＥＤは、ここで明確な有利を有する。この目的のため、改善された赤色および緑色発光蛍光体に対する探求が、継続されている。
【０００４】
一方で、例えばアルカリ土類金属のオルトケイ酸塩、チオ没食子酸塩、ガーネット、窒化物、オキシ窒化物およびβ−ＳｉＡｌＯＮｓなど、これらのそれぞれはＣｅ３＋またはＥｕ２＋でドープされている、などの多くの変換蛍光体材料系が、公知である。
【０００５】
本発明の目的は、新規の、特には緑色〜黄色発光蛍光体、特には１つまたは２つ以上の特性、例えば合成的な入手可能性、発光色、量子効率または熱安定性など、における改善を有するもの、を提供することである。
【０００６】
驚くべきことに、あるクラスの、新規のユーロピウムドープした蛍光体が、本目的を達成し、蛍光体変換ＬＥＤにおける、特には、用いられる金属次第で、緑色〜黄色蛍光体としての使用に好適であることが見出された。これらの材料は、ＵＶ放射だけでなく、青色／紫色光の、効率的な変換に、著しく好適である。それゆえ本発明は、この化合物に、ならびにその製造および蛍光体変換ＬＥＤでのその使用に関する。
【０００７】
T. Kurushima et al. (J. Electrochem. Soc. 2010, 157(3), J64-J68)は、溶剤として塩化アンモニウムを用いる固相合成で得られた、ストロンチウムイットリウムアルミニウムシリコオキシ窒化物を開示している。蛍光体変換ＬＥＤにおける蛍光体としての、この化合物の使用は、開示されていない。
【発明の概要】
【０００８】
本発明は、式（１）
（ＥＡ）１−ｙＭＳｉ４−ｘＡｌｘＮ７−ｘＯｘ：ｙＥｕ２＋      式（１）
式中、以下のものが、用いられる符号および添え字にあてはまる：
ＥＡは、Ｍｇ、Ｃａ、Ｓｒ、Ｂａからなる群から選択されるか、または元素Ｍｇ、Ｃａ、ＳｒおよびＢａの１種または２種以上の混合物であり；
Ｍは、Ｙ、Ｌｕからなる群から選択されるか、またはＹおよびＬｕの混合物であり；
０．００４≦ｘ≦３．０；
０＜ｙ≦０．２５
で表される化合物、但し、式ＳｒＹＳｉ４−ｘＡｌｘＮ７−ｘＯｘ：ｙＥｕ２＋、式中０．００４≦ｘ≦１．０、で表される化合物は除外する、に関する。
【０００９】
本発明の好ましい態様において、ＥＡがＳｒを表し、かつＭがＹを表わす場合は、ｘは≧２である。本発明の特に好ましい態様において、ＭがＹを表わす場合、ＥＡはＳｒには相当しない。
【００１０】
本発明の好ましい態様において、ＥＡは、元素Ｍｇ、Ｃａ、ＳｒまたはＢａの２種または３種以上の混合物を表す、および／または、Ｍは、ＹおよびＬｕの混合物を表わす。それゆえ好ましいのは、以下の式（２）
（ＭｇａＣａｂＳｒｃＢａｄ）１−ｙ（ＹｅＬｕｆ）Ｓｉ４−ｘＡｌｘＮ７−ｘＯｘ：ｙＥｕ２＋      式（２）
式中、ｘおよびｙは、上述の意味およびさらには、以下の意味を有する：
０≦ａ≦１；
０≦ｂ≦１；
０≦ｃ≦１；
０≦ｄ≦１；
ａ＋ｂ＋ｃ＋ｄ＝１；
０≦ｅ≦１；
０≦ｆ≦１；
ｅ＋ｆ＝１；
添え字ａ、ｂ、ｃ、ｄ、ｅおよびｆの少なくとも３つは、＞０である、
で表される化合物である。
【００１１】
式（２）で表される化合物の好ましい態様は、ＣａおよびＳｒ、ＳｒおよびＢａまたはＹおよびＬｕが同時に存在する化合物である。それゆえ好ましいのは、以下の式（２ａ）〜（２ｎ）で表される化合物である、
（ＭｇａＣａｂ）１−ｙＹＳｉ４−ｘＡｌｘＮ７−ｘＯｘ：ｙＥｕ２＋      式（２ａ）
（ＭｇａＣａｂ）１−ｙＬｕＳｉ４−ｘＡｌｘＮ７−ｘＯｘ：ｙＥｕ２＋    式（２ｂ）
（ＭｇａＳｒｃ）１−ｙＹＳｉ４−ｘＡｌｘＮ７−ｘＯｘ：ｙＥｕ２＋      式（２ｃ）
（ＭｇａＳｒｃ）１−ｙＬｕＳｉ４−ｘＡｌｘＮ７−ｘＯｘ：ｙＥｕ２＋    式（２ｄ）
（ＣａｂＳｒｃ）１−ｙＹＳｉ４−ｘＡｌｘＮ７−ｘＯｘ：ｙＥｕ２＋      式（２ｅ）
（ＣａｂＳｒｃ）１−ｙＬｕＳｉ４−ｘＡｌｘＮ７−ｘＯｘ：ｙＥｕ２＋    式（２ｆ）
（ＣａｂＢａｄ）１−ｙＹＳｉ４−ｘＡｌｘＮ７−ｘＯｘ：ｙＥｕ２＋      式（２ｇ）
（ＣａｂＢａｄ）１−ｙＬｕＳｉ４−ｘＡｌｘＮ７−ｘＯｘ：ｙＥｕ２＋    式（２ｈ）
（ＳｒｃＢａｄ）１−ｙＹＳｉ４−ｘＡｌｘＮ７−ｘＯｘ：ｙＥｕ２＋      式（２ｉ）
（ＳｒｃＢａｄ）１−ｙＬｕＳｉ４−ｘＡｌｘＮ７−ｘＯｘ：ｙＥｕ２＋    式（２ｊ）
Ｍｇ１−ｙ（ＹｄＬｕｅ）Ｓｉ４−ｘＡｌｘＮ７−ｘＯｘ：ｙＥｕ２＋      式（２ｋ）
Ｃａ１−ｙ（ＹｅＬｕｆ）Ｓｉ４−ｘＡｌｘＮ７−ｘＯｘ：ｙＥｕ２＋      式（２ｌ）
Ｓｒ１−ｙ（ＹｅＬｕｆ）Ｓｉ４−ｘＡｌｘＮ７−ｘＯｘ：ｙＥｕ２＋      式（２ｍ）
Ｂａ１−ｙ（ＹｅＬｕｆ）Ｓｉ４−ｘＡｌｘＮ７−ｘＯｘ：ｙＥｕ２＋      式（２ｎ）
式中ｘおよびｙは、上述の意味およびさらには、以下のものを有する；
０＜ａ≦１；
０＜ｂ≦１；
０＜ｃ≦１；
０＜ｄ≦１；
０＜ｅ≦１；
０＜ｆ≦１；
式（２ａ）および（２ｂ）においては、ａ＋ｂ＝１；
式（２ｃ）および（２ｄ）においては、ａ＋ｃ＝１；
式（２ｅ）および（２ｆ）においては、ｂ＋ｃ＝１；
式（２ｇ）および（２ｈ）においては、ｂ＋ｄ＝１；
式（２ｉ）および（２ｊ）においては、ｃ＋ｄ＝１；
式（２ｋ）および（２ｎ）においては、ｅ＋ｆ＝１；
【００１２】
アルカリ土類金属の、互いに対する、または金属Ｍの、互いに対する、比率はここでは、所望にかつシームレスに調整することができる。本発明による化合物の発光色は、この比率に応じて調整することができる。
【００１３】
本発明による好ましい態様において、そのモル量に基づく比率Ｍｇ：Ｃａ、Ｍｇ：Ｓｒ、Ｃａ：Ｓｒ、Ｃａ：ＢａまたはＳｒ：Ｂａ、つまり式（２ａ）〜（２ｊ）における比率ａ：ｂ、ａ：ｃ、ｂ：ｃ、ｂ：ｄまたはｃ：ｄは、５０：１〜１：５０、特に好ましくは２０：１〜１：２０、非常に特に好ましくは１０：１〜１：１０である。
【００１４】
本発明の好ましい態様において、そのモル量に基づく比率Ｙ：Ｌｕ、つまり式（２ｋ）〜（２ｎ）における比率ｅ：ｆは、５０：１〜１：５０、特に好ましくは２０：１〜１：２０、非常に特に好ましくは１０：１〜１：１０、殊に５：１〜１：５である。
【００１５】
さらに好ましい態様において、アルカリ土類金属ＥＡは、Ｂａに等しいか、またはＣａに等しいか、またはＭｇに等しい。それゆえ好ましいのは、以下の式（３）、（４）または（５）
Ｍｇ１−ｙＭＳｉ４−ｘＡｌｘＮ７−ｘＯｘ：ｙＥｕ２＋      式（３）
Ｃａ１−ｙＭＳｉ４−ｘＡｌｘＮ７−ｘＯｘ：ｙＥｕ２＋      式（４）
Ｂａ１−ｙＭＳｉ４−ｘＡｌｘＮ７−ｘＯｘ：ｙＥｕ２＋      式（５）
式中、用いられる符号および添え字は、上述の意味を有する、
で表される化合物である。
【００１６】
式（３）、（４）および（５）で表される化合物の好ましい態様は、以下の式（３ａ）、（３ｂ）、（４ａ）、（４ｂ）、（５ａ）および（５ｂ）
Ｍｇ１−ｙＹＳｉ４−ｘＡｌｘＮ７−ｘＯｘ：ｙＥｕ２＋      式（３ａ）
Ｍｇ１−ｙＬｕＳｉ４−ｘＡｌｘＮ７−ｘＯｘ：ｙＥｕ２＋    式（３ｂ）
Ｃａ１−ｙＹＳｉ４−ｘＡｌｘＮ７−ｘＯｘ：ｙＥｕ２＋      式（４ａ）
Ｃａ１−ｙＬｕＳｉ４−ｘＡｌｘＮ７−ｘＯｘ：ｙＥｕ２＋    式（４ｂ）
Ｂａ１−ｙＹＳｉ４−ｘＡｌｘＮ７−ｘＯｘ：ｙＥｕ２＋      式（５ａ）
Ｂａ１−ｙＬｕＳｉ４−ｘＡｌｘＮ７−ｘＯｘ：ｙＥｕ２＋    式（５ｂ）
式中、用いられる符号は、上述の意味を有する、
で表される化合物である。
【００１７】
なおさら、本発明のさらに好ましい態様において、金属Ｍはルテチウムに等しい。それゆえ好ましいのは、以下の式（６）
（ＥＡ）１−ｙＬｕＳｉ４−ｘＡｌｘＮ７−ｘＯｘ：ｙＥｕ２＋      式（６）
式中、用いられる符号および添え字は、上述の意味を有する、
で表される化合物である。
【００１８】
式（６）で表される化合物の好ましい態様は、以下の式（６ａ）、（６ｂ）および（６ｃ）
Ｍｇ１−ｙＬｕＳｉ４−ｘＡｌｘＮ７−ｘＯｘ：ｙＥｕ２＋      式（６ａ）
Ｓｒ１−ｙＬｕＳｉ４−ｘＡｌｘＮ７−ｘＯｘ：ｙＥｕ２＋      式（６ｂ）
Ｂａ１−ｙＬｕＳｉ４−ｘＡｌｘＮ７−ｘＯｘ：ｙＥｕ２＋      式（６ｃ）
式中、用いられる符号および添え字は、上述の意味を有する、
で表される化合物である。
【００１９】
式（１）〜（６）ならびに式（２ａ）〜（２ｈ）ならびに式（３ａ）および（３ｂ）ならびに式（４ａ）および（４ｂ）ならびに式（５ａ）および（５ｂ）ならびに式（６ａ）〜（６ｃ）で表される化合物の好ましい態様において、以下のものが添え字ｘにあてはまる：０．５≦ｘ＜２．０、特に好ましくは１．１≦ｘ＜１．８、殊に好ましくは１．３≦ｘ＜１．７。
【００２０】
式（１）〜（６）ならびに式（２ａ）〜（２ｈ）ならびに式（３ａ）および（３ｂ）ならびに式（４ａ）および（４ｂ）ならびに式（５ａ）および（５ｂ）ならびに式（６ａ）〜（６ｃ）で表される化合物の好ましい態様において、以下のものが添え字ｙに当てはまる：０＜ｙ≦０．２０、特に好ましくは０．０２≦ｙ≦０．１６。蛍光体の発光色はここでは、ｙの値、つまりＥｕの比率により、ある範囲にわたって調節することができる。
【００２１】
ｘおよびｙに対する上述の好ましいものは、特に好ましくは、同時に適用する。それゆえ好ましいのは、式（１）〜（６）ならびに式（２ａ）〜（２ｈ）ならびに式（３ａ）および（３ｂ）ならびに式（４ａ）および（４ｂ）ならびに式（５ａ）および（５ｂ）ならびに式（６ａ）〜（６ｃ）で表される化合物であって、これらに関して：
０．５≦ｘ≦２．０  かつ
０＜ｙ≦０．２０
である、該化合物である。
【００２２】
特に好ましいのは、式（１）〜（６）ならびに式（２ａ）〜（２ｈ）ならびに式（３ａ）および（３ｂ）ならびに式（４ａ）および（４ｂ）ならびに式（５ａ）および（５ｂ）ならびに式（６ａ）〜（６ｃ）で表される化合物であって、これらに関して：
１．１≦ｘ≦１．８、かつ
０．０２≦ｙ≦０．１６
である、該化合物である。
【００２３】
本発明による化合物が、アルカリ土類金属としてＭｇのみを含有するのではないこと、つまりそれらがアルカリ土類金属としてＣａ、Ｓｒおよび／またはＢａのみのいずれかを含有すること、またはそれらが、Ｍｇを含有する場合には、これを、Ｃａおよび／またはＳｒでの混合物で、特にはＣａとの混合物で含有することが、さらに好ましい。ＭｇがＣａおよび／またはＳｒとの混合物で存在する場合、そのとき好ましくはＣａまたはＳｒが、好ましくは少なくとも３０原子％の比率で、特に好ましくは少なくとも５０原子％の比率で、この混合物中に存在する。本発明による化合物は特に好ましくは、Ｍｇを全く含有しない、つまり添え字ｘは、式（２）で表される化合物およびその好ましい態様において、好ましくは＝０である。
【００２４】
さらには、本発明は、本発明による化合物の製造方法であって、以下のステップ：
ａ）  Ｍｇ、Ｃａ、Ｓｒおよび／またはＢａ化合物、Ｙおよび／またはＬｕ化合物、Ｓｉ化合物、Ａｌ化合物およびＥｕ化合物、ここでこれらの化合物の少なくとも１種は窒化物の形態にあり、かつこれらの化合物の少なくとも１種は酸化物の形態にある、の混合物を調製すること；および
ｂ）  該混合物の、非酸化条件下での、か焼
を含む、前記方法に関する。
【００２５】
Ｃａ、ＳｒまたはＢａ化合物として好適なのは、特には、対応する窒化物、酸化物および炭酸塩である。好ましいのは窒化物、つまり窒化カルシウム（Ｃａ３Ｎ２）、窒化ストロンチウム（Ｓｒ３Ｎ２）、窒化バリウム（Ｂａ３Ｎ２）およびその混合物である。
ＹまたはＬｕ化合物として好適なのは、特には、対応する酸化物、つまりＹ２Ｏ３およびＬｕ２Ｏ３、およびその混合物、ならびに対応する窒化物ＹＮまたはＬｕＮ、およびその混合物である。
【００２６】
ケイ素化合物として好適なのは、特には、窒化ケイ素および酸化ケイ素およびこれらの混合物である。好ましいのは、窒化ケイ素（Ｓｉ３Ｎ４）である。
アルミニウム化合物として好適なのは、特には、窒化アルミニウムおよび酸化アルミニウムおよびこれらの混合物である。好ましいのは、窒化アルミニウム（ＡｌＮ）である。
ユウロピウム化合物として好適なのは、特には、酸化ユウロピウム（特にＥｕ２Ｏ３）および窒化ユウロピウム（ＥｕＮ）およびこれらの混合物である。
【００２７】
本発明による方法のステップａ）において用いられる出発材料は好ましくは、アルカリ土類金属、ルテチウムおよび／またはイットリウム、ケイ素、アルミニウム、ユウロピウム、窒素および酸素の原子数が、上述の式で表される生成物における所望の比率に対応するような、互いに対する比率で用いられる。特に、当量比がここで用いられるが、わずかに過剰のアルカリ土類金属窒化物もまた可能である。アルカリ土類金属窒化物は昇華する傾向にあるため、それゆえ、アルカリ土類金属窒化物がわずかに過剰であるのは有利であり得る。さらには、出発材料は好ましくは、出発材料における窒素の酸素に対する比が生成物における比に対応するように選択される。それゆえ出発材料が窒化物および／または酸化物の形態で用いられるか否かはまた、生成物における所望の窒素／酸素比率を参照して決定される。
【００２８】
本発明による方法のステップａ）における混合物は好ましくは、出発化合物を均質な混合物に変換することにより調製される、つまりそれらは粉体形態で用いられ、および例えば乳鉢により、互いとの均質な混合物に変換される。
【００２９】
本発明による方法の、か焼ステップ、つまりステップｂ）は、非酸化条件下で実行される。非酸化条件は、任意の想定可能な非酸化条件、特には、実質的にまたは完全に酸素なしの雰囲気、つまりその最大酸素含有量が＜１００ｐｐｍ、特には＜１０ｐｐｍである雰囲気、を意味するものとする。非酸化雰囲気は、例えば、保護ガス、特に窒素またはアルゴン、の使用により、作り出すことができる。好ましい非酸化雰囲気は、還元化雰囲気である。還元化雰囲気は、還元化作用を有するガスを含むものとして、定義される。どのようなガスが還元化作用を有するかということは、当業者には公知である。好適な還元化ガスの例は、水素、一酸化炭素、アンモニアまたはエチレン、より好ましくは水素であり、ここでこれらのガスはまた、他の非酸化ガスと混合して用いてもよい。還元化雰囲気は特に好ましくは、窒素および水素の、好ましくはそれぞれの場合において容量に基づき、１０：５０〜３３：３０のＨ２：Ｎ２比での、混合物により、作られる。
【００３０】
本発明による方法のか焼ステップ、つまりステップｂ）は、１２００℃〜２０００℃の範囲の、特に好ましくは１４００℃〜１９００℃の範囲の、および非常に特に好ましくは１５００℃〜１７００℃の範囲の温度で、実行することができる。ここでは、溶剤の使用を省略し得る。上の示される温度は、特には、アルカリ土類金属のみを含有する化合物の製造に適用する。複数のアルカリ土類金属の混合物の使用の場合において、より低いか焼温度もまた、好ましい。
ここでのか焼時間は好ましくは、１〜４８ｈ、特に好ましくは５〜２４ｈ、および非常に特に好ましくは８〜１２ｈである。
【００３１】
該化合物がまた、約１６００℃の温度で溶剤の添加なしで、非常に良好に製造することもできるため、本発明による方法においてこれが必ずしも必要ではないとしても、それでもなお溶剤を用いることが可能である。溶剤の追加的な使用をする場合においては、より低いか焼温度もまた好ましい。
か焼はそれぞれの場合において好ましくは、得られた混合物を、例えば高温オーブン中の窒化ホウ素容器へと投入することにより、実行される。高温オーブンは好ましくは、モリブデン箔トレーを含む、管状オーブンである。
このようにして得られた蛍光体は、これを、例えばアルカリ土類金属窒化物と、混合し、この混合物を再びか焼することにより、後処理することもまた、有利であり得る。
【００３２】
蛍光体は、洗浄により、例えば、希釈した酸、例えば希塩酸などで洗浄することにより、処理することができる。しかしこのタイプの処理は、必ずしも必要ではない。
本発明のさらなる態様において、該か焼および処理に、通常は第１のか焼ステップに相当する温度で実行される、さらなるか焼ステップが後続する。このさらなるか焼ステップは好ましくは、還元化雰囲気下で実行される。これにより、生成物のより良好な結晶性がもたらされ得る。
【００３３】
なおさら、さらに好ましい態様において、本発明による化合物は被覆することもできる。この被覆は、特には、空気および水に対する安定性を改善することができる。従来技術により、当業者に公知であり、および蛍光体に用いることができる、全ての被覆方法が、本発明の目的には好適である。かかる被覆に好適な材料は、特には、金属酸化物、窒化物、特にはアルカリ土類金属酸化物、例えばＡｌ２Ｏ３など、およびアルカリ土類金属窒化物、例えばＡｌＮ、ならびにＳｉＯ２、Ｂａ２Ｏ３またはＢＮである。被覆は、例えば、溶液から、または流体床法により、実行することができる。さらなる好適な被覆法は、JP 04-304290、WO 91/10715、WO 99/27033、US 2007/0298250、WO 2009/065480 およびWO 2010/075908から公知である。
【００３４】
本願における用語「変換蛍光体」は、ある波長領域の電磁スペクトルにおける、好ましくは青色、紫色またはＵＶスペクトル域における、放射を吸収し、他の波長領域の電磁スペクトルにおける、好ましくは赤色、橙色、黄色または緑色スペクトル域における、可視光を発する、材料を意味するものとする。用語「放射低減発光効率」はまた、これに関連して、つまり変換蛍光体が、ある波長領域で放射を吸収し、ある変換効率で、他の波長領域で放射を発することと、理解されるべきである。
【００３５】
本発明はさらには、本発明によるか、または好ましい態様による、式（１）で表される化合物を含む、発光変換材料に関する。発光変換材料は、本発明による化合物からなっていてよもく、この場合においては上に定義される用語「変換蛍光体」に均等であろう。
【００３６】
本発明による発光変換材料が、本発明による化合物に加えて、さらなる変換蛍光体を含むこともまた、可能である。この場合において、本発明による発光変換材料は、少なくとも２種の変換蛍光体の混合物を含み、ここでこれらの１種は本発明によるか、または好ましい態様による、式（１）で表される化合物である。少なくとも２種の変換蛍光体が、異なる波長の光を発する蛍光体であることが、特に好ましい。本発明によるか、または好ましい態様による、式（１）で表される化合物は緑色または黄色発光蛍光体なので、これは好ましくは、橙色または赤色発光蛍光体との、および任意に付加的にシアン色または青色発光蛍光体との組み合わせで用いられる。それゆえ、本発明による変換蛍光体が、１種または２種以上のさらなる変換蛍光体との組み合わせて、本発明による発光変更材料において用いられ、そしてこれが好ましくは一緒に白色光を発するのが、好ましいことで有り得る。
【００３７】
本願の文脈において、青色光は、その発光極大が４００〜４５９ｎｍにあるものを意味し、シアン色光はその発光極大が４６０〜５０５ｎｍにあるものを意味し、緑色光はその発光極大が５０６〜５４５ｎｍにあるものを意味し、黄色光はその発光極大が５４６〜５６５ｎｍにあるものを意味し、橙色光はその発光極大が５６６〜６００ｎｍにあるものを意味し、および赤色光はその発光極大が６０１ｎｍ〜６７０ｎｍにあるものを意味する。
【００３８】
一般的に、任意の可能な変換蛍光体は、本発明による化合物とともに用いることができる、さらなる変換蛍光体として用いることができる。例えば以下のものが、ここでは好適である：
【化１】
2016535719.tif 000003
【００３９】
【化２】
2016535719.tif 000004
【００４０】
【化３】
2016535719.tif 000005
【００４１】
【化４】
2016535719.tif 000006
【００４２】
本発明による化合物と組み合わせることができる、特に好適な蛍光体は、以下の表に示す蛍光体である。
【化５】
2016535719.tif 000007
【００４３】
本発明はさらに、光源における、本発明による発光変換材料の使用に関する。光源は特に好ましくは、ＬＥＤ、特には蛍光体変換ＬＥＤ、短縮してｐｃ−ＬＥＤである。ここでは、発光変換材料が、本発明による変換蛍光体に加えて、少なくとも１種のさらなる変換蛍光体を含み、特には光源が白色光またはある色点を有する光（カラーオンデマンド原理）を有する光を発するのが、特に好ましい。「カラーオンデマンド原理」は、１種または２種以上の変換蛍光体を用いるｐｃ−ＬＥＤを以って、ある色点を有する光を達成することを意味するのものとする。
【００４４】
それゆえ本発明はさらには、第１光源および発光変換材料を含む、光源に関する。
ここではまた、発光変換材料が、本発明による変換蛍光体に加えて、少なくとも１種のさらなる変換蛍光体を含み、光源が好ましくは、白色光またはある色点を有する光を発するのが、特に好ましい。
【００４５】
本発明による光源は、好ましくはｐｃ−ＬＥＤである。ｐｃ−ＬＥＤは一般的には、第１光源および発光変換材料を含む。本発明による発光変換材料は、本目的のために、樹脂（例えばエポキシ樹脂またはシリコーン樹脂）中に分散されることができるかまたは、ある好適なサイズ比であるならば、第１光源上に直接的に、もしくは代わりに、用途に応じては、そこから離れて（後者の配置はまた、「遠隔蛍光体技術」を包含する）、配置させることができる。
【００４６】
第１光源は半導体チップ、発光性光源、例えばＺｎＯなど、いわゆるＴＣＯ（透明導電性酸化物（transparent conducting oxide））、ＺｎＳｅベースのまたはＳｉＣベースのアレンジメント、有機発光層に基づくアレンジメント（ＯＬＥＤ）またはプラズマもしくは放電源であり、最も好ましくは半導体チップである。このタイプの第１光源の可能な形態は、当業者には公知である。
【００４７】
第１光源が半導体チップである場合、これは好ましくは、従来技術から公知である、発光性インジウムアルミニウムガリウム窒化物（ＩｎＡｌＧａＮ）である。
第１光源が青色光である場合、発光変換材料は好ましくは、緑色および橙色または赤色光を発する。第１光源が紫色光または近ＵＶ域における照射を発する場合、発光変換材料は好ましくは、シアン色および黄色もしくは橙色光または特に好ましくは青色、緑色および橙色もしくは赤色光を発する。
【００４８】
光源、特にｐｃ−ＬＥＤにおける使用のために、本発明による発光変換材料はまた、任意の所望の形状、例えば球状粒子、薄片または構造化した材料およびセラミックなどへと、変形することができる。これらの形状は、用語「形状化体」のもとに総括する。結果として形状化体は、発光変換形状化体である。これらは、本発明のさらなる主題である。
【００４９】
なおさらには、本発明は、本発明による少なくとも１種の化合物または本発明による少なくとも１種の発光変換材料を含む、セラミックに関する。セラミックはここでは、本発明による化合物のみからなっていてもよい。しかしそれは、マトリクス材料および／またはさらなる蛍光体もまた含んでもよい。好適なマトリクス材料は、例えば、ＳｉＯ２、Ｙ２Ｏ３またはＡｌ２Ｏ３である。
【００５０】
本発明はさらに、本発明による少なくとも１つの光源を含む照明ユニットに関する。このタイプの照明ユニットは主には、ディスプレイデバイスにおいて、特にバックライト照明を有する液晶ディスプレイデバイス（ＬＣディスプレイ）において用いられる。それゆえ本発明はまた、このタイプのディスプレイデバイスに関する。
【００５１】
本発明による照明ユニットにおいて、発光変換材料と第１光源（特に半導体チップ）との間の光学的カップリングはまた、導光性アレンジメントにより行われる。このようにして、第１光源が中心的な位置に設置されること、およびこれが導電性デバイス、例えば光ファイバなどにより、発光変換材料へとカップリングされることが可能である。このようにして、光スクリーンを形成するように配置され得る、１種または２種以上の異なる変換蛍光体、ならびに第１光源へとカップリングする光学的導波器からなる、照明要望に適合したランプを達成することが可能である。さらに電気的な配線をすることなく、単に光学的導波器を任意の所望の位置に敷設するだけで、このようにして、強力な第１光源を電気的設置に好ましい位置に配置し、光学的導波器に結合した、発光変換材料を含むランプを、設置することが可能である。
【００５２】
本発明による化合物は、以下の有利な特性を有する：
（１）化合物が、広範な発光スペクトルを有し、かつ量子効率が高い、緑色または黄色光を発する。これらは結果的には、照明用途に特に好ましい。
（２）化合物は、合成的には、非常に容易に入手可能である。特には、本発明による化合物が２種または３種以上のアルカリ土類金属を含有する場合、これらはエネルギー効率的にも、より低いか焼温度で製造することができる。加えて、溶剤の使用を、これらの化合物の合成においては完全に省略することができる。溶剤、特にはフッ素含有化合物の高浸食性はプロセスの高い技術的要求をしているため、これはかなりの技術的有利を示している。
（３）発光の色点をシフトすることができ、それゆえまた、アルカリ土類金属の互いに対する比率、またはレアメタルの互いに対する、またはユウロピウムの割合に対する比率により、ある範囲にわたって具体的に設定することができる。
【００５３】
以下の実施例および図面により、本発明を説明することが意図される。しかしこれらは、いかようにも限定することをも意図すべきではない。
【図面の簡単な説明】
【００５４】
【図１】図１は例１からのＳｒＬｕＡｌ１．５Ｓｉ２．５Ｎ５．５Ｏ１．５：０．５％Ｅｕ２＋のＸ線粉体回析パターンを示す図である。
【図２】図２は例１からのＳｒＬｕＡｌ１．５Ｓｉ２．５Ｎ５．５Ｏ１．５：０．５％Ｅｕ２＋の反射スペクトル（白色標準としてのＢａＳＯ４に対する）を示す図である。
【図３】図３は例１からのＳｒＬｕＡｌ１．５Ｓｉ２．５Ｎ５．５Ｏ１．５：０．５％Ｅｕ２＋の励起スペクトル（λｅｍ＝５３０ｎｍ）を示す図である。
【図４】図４は例１からのＳｒＬｕＡｌ１．５Ｓｉ２．５Ｎ５．５Ｏ１．５：０．５％Ｅｕ２＋の発光スペクトル（λｅｘ＝４１０ｎｍ）を示す図である。
【００５５】
【図５】図５は例２からのＳｒＬｕＡｌ１．５Ｓｉ２．５Ｎ５．５Ｏ１．５：１６％Ｅｕ２＋のＸ線粉体回析パターンを示す図である。
【図６】図６は例２からのＳｒＬｕＡｌ１．５Ｓｉ２．５Ｎ５．５Ｏ１．５：１６％Ｅｕ２＋の発光スペクトル（λｅｘ＝４１０ｎｍ）を示す図である。
【図７】図７は例３からのＢａＬｕＡｌ１．５Ｓｉ２．５Ｎ５．５Ｏ１．５：０．５％Ｅｕ２＋のＸ線粉体回析パターンを示す図である。
【図８】図８は例３からのＢａＬｕＡｌ１．５Ｓｉ２．５Ｎ５．５Ｏ１．５：０．５％Ｅｕ２＋の発光スペクトル（λｅｘ＝４１０ｎｍ）を示す図である。
【図９】図９は例４からのＢａＬｕＡｌ１．５Ｓｉ２．５Ｎ５．５Ｏ１．５：１６％Ｅｕ２＋のＸ線粉体回析パターンを示す図である。
【図１０】図１０は例４からのＢａＬｕＡｌ１．５Ｓｉ２．５Ｎ５．５Ｏ１．５：１６％Ｅｕ２＋の発光スペクトル（λｅｘ＝４１０ｎｍ）を示す図である。
【００５６】
【図１１】図１１は例５からのＳｒ０．９Ｃａ０．１ＬｕＡｌ１．５Ｓｉ２．５Ｎ５．５Ｏ１．５：１％Ｅｕ２＋のＸ線粉体回析パターンを示す図である。
【図１２】図１２は例５からのＳｒ０．９Ｃａ０．１ＬｕＡｌ１．５Ｓｉ２．５Ｎ５．５Ｏ１．５：１％Ｅｕ２＋の発光スペクトル（λｅｘ＝４１０ｎｍ）を示す図である。
【図１３】図１３は例６からのＳｒ０．９Ｂａ０．１ＬｕＡｌ１．５Ｓｉ２．５Ｎ５．５Ｏ１．５：１％Ｅｕ２＋のＸ線粉体回析パターンを示す図である。
【図１４】図１４は例６からのＳｒ０．９Ｂａ０．１ＬｕＡｌ１．５Ｓｉ２．５Ｎ５．５Ｏ１．５：１％Ｅｕ２＋の発光スペクトル（λｅｘ＝４１０ｎｍ）を示す図である。
【図１５】図１５は例７からのＳｒＹ０．５Ｌｕ０．５Ａｌ１．５Ｓｉ２．５Ｎ５．５Ｏ１．５：１％Ｅｕ２＋のＸ線粉体回析パターンを示す図である。
【図１６】図１６は例７からのＳｒＹ０．５Ｌｕ０．５Ａｌ１．５Ｓｉ２．５Ｎ５．５Ｏ１．５：１％Ｅｕ２＋の発光スペクトル（λｅｘ＝４１０ｎｍ）を示す図である。
【００５７】
【図１７】図１７は例８からのＳｒＬｕ０．２５Ｙ０．７５Ａｌ１．５Ｓｉ２．５Ｎ５．５Ｏ１．５：１６％Ｅｕ２＋のＸ線粉体回析パターンを示す図である。
【図１８】図１８は例８からのＳｒＬｕ０．２５Ｙ０．７５Ａｌ１．５Ｓｉ２．５Ｎ５．５Ｏ１．５：１６％Ｅｕ２＋の発光スペクトル（λｅｘ＝４１０ｎｍ）を示す図である。
【図１９】図１９は例９からのＳｒＬｕ０．５Ｙ０．５Ａｌ１．５Ｓｉ２．５Ｎ５．５Ｏ１．５：１６％Ｅｕ２＋のＸ線粉体回析パターンを示す図である。
【図２０】図２０は例９からのＳｒＬｕ０．５Ｙ０．５Ａｌ１．５Ｓｉ２．５Ｎ５．５Ｏ１．５：１６％Ｅｕ２＋の発光スペクトル（λｅｘ＝４１０ｎｍ）を示す図である。
【００５８】
【図２１】図２１は例１０からのＳｒＬｕ０．７５Ｙ０．２５Ａｌ１．５Ｓｉ２．５Ｎ５．５Ｏ１．５：１６％Ｅｕ２のＸ線粉体回析を示す図である。
【図２２】図２２は例１０からのＳｒＬｕ０．７５Ｙ０．２５Ａｌ１．５Ｓｉ２．５Ｎ５．５Ｏ１．５：１６％Ｅｕ２＋の発光スペクトル（λｅｘ＝４１０ｎｍ）を示す図である。
【図２３】図２３は例１１からのＢａＬｕＡｌ１．５Ｓｉ２．５Ｎ５．５Ｏ１．５：１０％Ｅｕ２＋のＸ線粉体回析パターンを示す図である。
【図２４】図２４は例１１からのＢａＬｕＡｌ１．５Ｓｉ２．５Ｎ５．５Ｏ１．５：１０％Ｅｕ２＋の発光スペクトル（λｅｘ＝４１０ｎｍ）を示す図である。
【図２５】図２５は例１２からのＳｒＬｕＡｌ０．５Ｓｉ３．５Ｎ６．５Ｏ０．５：１０％Ｅｕ２＋のＸ線回析分析を示す図である。
【図２６】図２６は例１２からのＳｒＬｕＡｌ０．５Ｓｉ３．５Ｎ６．５Ｏ０．５：１０％Ｅｕ２＋の発光スペクトル（λｅｘ＝４１０ｎｍ）を示す図である。
【００５９】
【図２７】図２７は例１３からのＢａＬｕＡｌ０．５Ｓｉ３．５Ｎ６．５Ｏ０．５：１０％Ｅｕ２＋のＸ線回析パターンを示す図である。
【図２８】図２８は例１３からのＢａＬｕＡｌ０．５Ｓｉ３．５Ｎ６．５Ｏ０．５：１０％Ｅｕ２＋の発光スペクトル（λｅｘ＝４１０ｎｍ）を示す図である。
【図２９】図２９は例１４からのＳｒＹＡｌ３ＳｉＮ４Ｏ３：１０％Ｅｕ２＋のＸ線回析パターンを示す図である。
【図３０】図３０は例１４からのＳｒＹＡｌ３ＳｉＮ４Ｏ３：１０％Ｅｕ２＋の発光スペクトル（λｅｘ＝４１０ｎｍ）を示す図である。
【００６０】
【図３１】図３１は例１５からのＳｒＹＡｌ１．５Ｓｉ２．５Ｎ５．５Ｏ１．５：１６％Ｅｕ２＋のＸ線回析パターンを示す図である。
【図３２】図３２は例１５からのＳｒＹＡｌ１．５Ｓｉ２．５Ｎ５．５Ｏ１．５：１６％Ｅｕ２＋の発光スペクトル（λｅｘ＝４１０ｎｍ）を示す図である。
【図３３】図３３は蛍光体ＳｒＬｕＡｌ１．５Ｓｉ２．５Ｎ５．５Ｏ１．５：Ｅｕ２＋（１６％）での例１７からのＬＥＤのＬＥＤスペクトルを示す図である。
【図３４】図３４は蛍光体ＢａＬｕＡｌ１．５Ｓｉ２．５Ｎ５．５Ｏ１．５：Ｅｕ２＋（１６％）での例１８からのＬＥＤのＬＥＤスペクトルを示す図である。
【００６１】
【図３５】図３５は蛍光体Ｓｒ０．８４ＹＳｉ２．５Ａｌ１．５Ｎ５．５Ｏ１．５：Ｅｕ２＋（１６％）での例１９からのＬＥＤのＬＥＤスペクトルを示す図である。
【図３６】図３６は蛍光体Ｓｒ０．９ＹＳｉＡｌ３Ｏ３Ｎ４：Ｅｕ２＋（１０％）での例２０からのＬＥＤのＬＥＤスペクトルを示す図である。
【図３７】図３７は蛍光体Ｓｒ０．９ＬｕＳｉ３．５Ａｌ０．５Ｏ０．５Ｎ６．５：Ｅｕ２＋（１０％）での例２１からのＬＥＤのＬＥＤスペクトルを示す図である。
【図３８】図３８は蛍光体Ｂａ０．９ＬｕＳｉ３．５Ａｌ０．５Ｏ０．５Ｎ６．５：Ｅｕ２＋（１０％）での例２２からのＬＥＤのＬＥＤスペクトルを示す図である。
【実施例】
【００６２】
発光の測定に関する一般手順
粉末発光スペクトルは、以下の一般方法により測定する：ガラス板を用いてその表面を平らにした、５ｍｍの深さを有する緩い蛍光体粉末床を、励起光源としてキセノンランプを有するEdinburgh Instruments FL 920蛍光スペクトルメーターの積分球において４５０ｎｍの波長で照射し、発光した蛍光放射の強度を４６５ｎｍ〜８００ｎｍの範囲で１ｎｍステップで測定する。
【００６３】
例１：  ＳｒＬｕＡｌ１．５Ｓｉ２．５Ｎ５．５Ｏ１．５：Ｅｕ２＋（０．５％）
０．０１７５ｇ（０．１１ｍｍｏｌ）のＥｕＮ、２．０３２６ｇ（６．９９ｍｍｏｌ）のＳｒ３Ｎ２、１．２９５４ｇ（３１．６０ｍｍｏｌ）のＡｌＮ、４．１９２０ｇ（１０．５３ｍｍｏｌ）のＬｕ２Ｏ３および２．４６３１ｇ（１７．５６ｍｍｏｌ）のＳｉ３Ｎ４を、窒素を満たしたグローブボックス中で、めのう乳鉢中で完全に混合する。得られた、出発化合物の混合物を窒化ホウ素ボートへと移し、１６００℃で８ｈ、Ｎ２／Ｈ２流（１０％フォーミングガス）中でか焼する。
【００６４】
例２：  ＳｒＬｕＡｌ１．５Ｓｉ２．５Ｎ５．５Ｏ１．５：Ｅｕ２＋（１６％）
０．５４８０ｇ（３．３０ｍｍｏｌ）のＥｕＮ、１．６８０６ｇ（５．７８ｍｍｏｌ）のＳｒ３Ｎ２、１．２６８７ｇ（３０．９５ｍｍｏｌ）のＡｌＮ、４．１０５７ｇ（１０．３２ｍｍｏｌ）のＬｕ２Ｏ３および２．４１２４ｇ（１７．２０ｍｍｏｌ）のＳｉ３Ｎ４を、窒素を満たしたグローブボックス中で、めのう乳鉢中で完全に混合する。得られた、出発化合物の混合物を窒化ホウ素ボートへと移し、１６００℃で８ｈ、Ｎ２／Ｈ２流（１０％フォーミングガス）中でか焼する。
【００６５】
例３：  ＢａＬｕＡｌ１．５Ｓｉ２．５Ｎ５．５Ｏ１．５：Ｅｕ２＋（０．５％）
０．０１５８ｇ（０．０９５ｍｍｏｌ）のＥｕＮ、２．７８４５ｇ（６．３３ｍｍｏｌ）のＢａ３Ｎ２、１．１７３１ｇ（２８．６２ｍｍｏｌ）のＡｌＮ、３．７９６４ｇ（９．５４ｍｍｏｌ）のＬｕ２Ｏ３および２．２３０６ｇ（１５．９０ｍｍｏｌ）のＳｉ３Ｎ４を、窒素を満たしたグローブボックス中で、めのう乳鉢中で完全に混合する。得られた、出発化合物の混合物を窒化ホウ素ボートへと移し、１６００℃で８ｈ、Ｎ２／Ｈ２流（１０％フォーミングガス）中でか焼する。
【００６６】
例４：  ＢａＬｕＡｌ１．５Ｓｉ２．５Ｎ５．５Ｏ１．５：Ｅｕ２＋（１６％）
０．５０４５ｇ（３．０４ｍｍｏｌ）のＥｕＮ、２．３４０６ｇ（５．３２ｍｍｏｌ）のＢａ３Ｎ２、１．１６８１ｇ（２８．５０ｍｍｏｌ）のＡｌＮ、３．７８００ｇ（９．５０ｍｍｏｌ）のＬｕ２Ｏ３および２．２２１０ｇ（１５．８３ｍｍｏｌ）のＳｉ３Ｎ４を、窒素を満たしたグローブボックス中で、めのう乳鉢中で完全に混合する。得られた、出発化合物の混合物を窒化ホウ素ボートへと移し、１６００℃で８ｈ、Ｎ２／Ｈ２流（１０％フォーミングガス）中でか焼する。
【００６７】
例５：  Ｓｒ０．９Ｃａ０．１ＬｕＡｌ１．５Ｓｉ２．５Ｎ５．５Ｏ１．５：Ｅｕ２＋（１％）
０．０３５３ｇ（０．２１ｍｍｏｌ）のＥｕＮ、１．８３５２ｇ（６．３１ｍｍｏｌ）のＳｒ３Ｎ２、０．１０５１ｇ（０．７１ｍｍｏｌ）のＣａ３Ｎ２、１．３０７６ｇ（３１．９０ｍｍｏｌ）のＡｌＮ、４．２３１５ｇ（１０．６３ｍｍｏｌ）のＬｕ２Ｏ３および２．４８６３ｇ（１７．７２ｍｍｏｌ）のＳｉ３Ｎ４を、窒素を満たしたグローブボックス中で、めのう乳鉢中で完全に混合する。得られた、出発化合物の混合物を窒化ホウ素ボートへと移し、１６００℃で８ｈ、Ｎ２／Ｈ２流（１０％フォーミングガス）中でか焼する。
【００６８】
例６：  Ｓｒ０．９Ｂａ０．１ＬｕＡｌ１．５Ｓｉ２．５Ｎ５．５Ｏ１．５：Ｅｕ２＋（１％）
０．０３４６ｇ（０．２１ｍｍｏｌ）のＥｕＮ、１．７９８０ｇ（６．１８ｍｍｏｌ）のＳｒ３Ｎ２、０．３０５６ｇ（０．６９ｍｍｏｌ）のＢａ３Ｎ２、１．２８１１ｇ（３１．２５ｍｍｏｌ）のＡｌＮ、４．１４５８ｇ（１０．４２ｍｍｏｌ）のＬｕ２Ｏ３および２．４３５９ｇ（１７．３６ｍｍｏｌ）のＳｉ３Ｎ４を、窒素を満たしたグローブボックス中で、めのう乳鉢中で完全に混合する。得られた、出発化合物の混合物を窒化ホウ素ボートへと移し、１６００℃で８ｈ、Ｎ２／Ｈ２流（１０％フォーミングガス）中でか焼する。
【００６９】
例７：  ＳｒＹ０．５Ｌｕ０．５Ａｌ１．５Ｓｉ２．５Ｎ５．５Ｏ１．５：Ｅｕ２＋（１％）
０．０３８４ｇ（０．２３ｍｍｏｌ）のＥｕＮ、２．２２２３ｇ（７．６４ｍｍｏｌ）のＳｒ３Ｎ２、１．４２３５ｇ（３４．７３ｍｍｏｌ）のＡｌＮ、１．３０７０ｇ（５．７９ｍｍｏｌ）のＹ２Ｏ３、２．３０３２ｇ（５．７９ｍｍｏｌ）のＬｕ２Ｏ３および２．７０６６ｇ（１９．２９ｍｍｏｌ）のＳｉ３Ｎ４を、窒素を満たしたグローブボックス中で、めのう乳鉢中で完全に混合する。得られた、出発化合物の混合物を窒化ホウ素ボートへと移し、１６００℃で８ｈ、Ｎ２／Ｈ２流（１０％フォーミングガス）中でか焼する。
【００７０】
例８：  ＳｒＬｕ０．２５Ｙ０．７５Ａｌ１．５Ｓｉ２．５Ｎ５．５Ｏ１．５：１６％  Ｅｕ２＋
０．３７９３ｇ（２．２９ｍｍｏｌ）のＥｕＮ、１．１６３３ｇ（３．０２ｍｍｏｌ）のＳｒ３Ｎ２、０．８７８２ｇ（２１．４３ｍｍｏｌ）のＡｌＮ、０．７１０５ｇ（１．７９ｍｍｏｌ）のＬｕ２Ｏ３、１．２０９５ｇ（５．３６ｍｍｏｌ）のＹ２Ｏ３および１．６６９８ｇ（１１．９０ｍｍｏｌ）のＳｉ３Ｎ４をまとめて、乳鉢中で密接にすりつぶす。得られた、出発化合物の混合物を窒化ホウ素ボートへと移し、１６００℃で８ｈ、Ｎ２／Ｈ２流（１０％フォーミングガス）中でか焼する。出発材料の全ての操作は、Ｎ２を充填したグローブボックス中で実行する。
【００７１】
例９：  ＳｒＬｕ０．５Ｙ０．５Ａｌ１．５Ｓｉ２．５Ｎ５．５Ｏ１．５：１６％  Ｅｕ２＋
０．１８９７ｇ（１．１４ｍｍｏｌ）のＥｕＮ、０．５８１７ｇ（２．００ｍｍｏｌ）のＳｒ３Ｎ２、０．４３９１ｇ（１０．７１ｍｍｏｌ）のＡｌＮ、１．３５５２ｇ（３．４１ｍｍｏｌ）のＬｕ２Ｏ３、０．６０４８ｇ（２．６８ｍｍｏｌ）のＹ２Ｏ３および０．８３４９ｇ（５．９５ｍｍｏｌ）のＳｉ３Ｎ４をまとめて、乳鉢中で密接にすりつぶす。得られた、出発化合物の混合物を窒化ホウ素ボートへと移し、１６００℃で８ｈ、Ｎ２／Ｈ２流（１０％フォーミングガス）中でか焼する。出発材料の全ての操作は、Ｎ２を充填したグローブボックス中で実行する。
【００７２】
例１０：  ＳｒＬｕ０．７５Ｙ０．２５Ａｌ１．５Ｓｉ２．５Ｎ５．５Ｏ１．５：１６％  Ｅｕ２＋
０．３４４１ｇ（２．０７ｍｍｏｌ）のＥｕＮ、１．０５５２ｇ（３．６３ｍｍｏｌ）のＳｒ３Ｎ２、０．７９６６ｇ（１９．４３ｍｍｏｌ）のＡｌＮ、１．９３３４ｇ（４．８６ｍｍｏｌ）のＬｕ２Ｏ３、０．３６５７ｇ（１．６２ｍｍｏｌ）のＹ２Ｏ３および１．５１４６ｇ（１０．８０ｍｍｏｌ）のＳｉ３Ｎ４をまとめて、乳鉢中で密接にすりつぶす。得られた、出発化合物の混合物を窒化ホウ素ボートへと移し、１６００℃で８ｈ、Ｎ２／Ｈ２流（１０％フォーミングガス）中でか焼する。出発材料の全ての操作は、Ｎ２を充填したグローブボックス中で実行する。
【００７３】
例１１：  ＢａＬｕＡｌ１．５Ｓｉ２．５Ｎ５．５Ｏ１．５：１０％  Ｅｕ２＋
０．０９４８ｇ（０．５７ｍｍｏｌ）のＥｕＮ、０．７５３６ｇ（１．７１ｍｍｏｌ）のＢａ３Ｎ２、０．３５１０ｇ（８．５６ｍｍｏｌ）のＡｌＮ、１．１３５９ｇ（２．８５ｍｍｏｌ）のＬｕ２Ｏ３および０．６６７４ｇ（４．７６ｍｍｏｌ）のＳｉ３Ｎ４をまとめて、乳鉢中で密接にすりつぶす。得られた、出発化合物の混合物を窒化ホウ素ボートへと移し、１６００℃で８ｈ、Ｎ２／Ｈ２流（１０％フォーミングガス）中でか焼する。出発材料の全ての操作は、Ｎ２を充填したグローブボックス中で実行する。
【００７４】
例１２：  ＳｒＬｕＡｌ０．５Ｓｉ３．５Ｎ６．５Ｏ０．５：１０％  Ｅｕ２＋
０．１３８４ｇ（０．８３ｍｍｏｌ）のＥｕＮ、０．７２７４ｇ（６．７０ｍｍｏｌ）のＳｒ３Ｎ２、０．１７０８ｇ（４．１７ｍｍｏｌ）のＡｌＮ、０．５１７３ｇ（１．３０ｍｍｏｌ）のＬｕ２Ｏ３、１．２６６１ｇ（６．７０ｍｍｏｌ）のＬｕＮおよび１．３６４３ｇ（９．７３ｍｍｏｌ）のＳｉ３Ｎ４をまとめて、乳鉢中で密接にすりつぶす。得られた、出発化合物の混合物を窒化ホウ素ボートへと移し、１６００℃で８ｈ、Ｎ２／Ｈ２流（１０％フォーミングガス）中でか焼する。出発材料の全ての操作は、Ｎ２を充填したグローブボックス中で実行する。
【００７５】
例１３：  ＢａＬｕＡｌ０．５Ｓｉ３．５Ｎ６．５Ｏ０．５：１０％  Ｅｕ２＋
０．１２６６ｇ（０．７６ｍｍｏｌ）のＥｕＮ、１．００６５ｇ（２．２９ｍｍｏｌ）のＢａ３Ｎ２、０．１５６３ｇ（３．８１ｍｍｏｌ）のＡｌＮ、０．０５０４ｇ（１．２７ｍｍｏｌ）のＬｕ２Ｏ３、１．０２６１ｇ（５．４３ｍｍｏｌ）のＬｕＮおよび１．２４７９ｇ（８．９１ｍｍｏｌ）のＳｉ３Ｎ４をまとめて、乳鉢中で密接にすりつぶす。得られた、出発化合物の混合物を窒化ホウ素ボートへと移し、１６００℃で８ｈ、Ｎ２／Ｈ２流（１０％フォーミングガス）中でか焼する。出発材料の全ての操作は、Ｎ２を充填したグローブボックス中で実行する。
【００７６】
例１４：  ＳｒＹＡｌ３ＳｉＮ４Ｏ３：１０％  Ｅｕ２＋
０．１６７６ｇ（１．０１ｍｍｏｌ）のＥｕＮ、０．８８１４ｇ（３．０３ｍｍｏｌ）のＳｒ３Ｎ２、１．２４２０ｇ（３０．３０ｍｍｏｌ）のＡｌＮ、１．１４０４ｇ（５．０５ｍｍｏｌ）のＹ２Ｏ３、０．４５５２ｇ（７．５８ｍｍｏｌ）のＳｉＯ２および０．１１８１ｇ（０．８４ｍｍｏｌ）のＳｉ３Ｎ４をまとめて、乳鉢中で密接にすりつぶす。得られた、出発化合物の混合物を窒化ホウ素ボートへと移し、１６００℃で８ｈ、Ｎ２／Ｈ２流（１０％フォーミングガス）中でか焼する。出発材料の全ての操作は、Ｎ２を充填したグローブボックス中で実行する。
【００７７】
例１５：  ＳｒＹＡｌ１．５Ｓｉ２．５Ｎ５．５Ｏ１．５：１６％  Ｅｕ２＋
０．３９９８ｇ（２．４１ｍｍｏｌ）のＥｕＮ、１．２２６１ｇ（４．２２ｍｍｏｌ）のＳｒ３Ｎ２、０．９２５６ｇ（２２．５８ｍｍｏｌ）のＡｌＮ、１．６９９８ｇ（７．５３ｍｍｏｌ）のＹ２Ｏ３および１．７６００ｇ（１２．５５ｍｍｏｌ）のＳｉ３Ｎ４をまとめて、乳鉢中で密接にすりつぶす。得られた、出発化合物の混合物を窒化ホウ素ボートへと移し、１６００℃で８ｈ、Ｎ２／Ｈ２流（１０％フォーミングガス）中でか焼する。出発材料の全ての操作は、Ｎ２を充填したグローブボックス中で実行する。
【００７８】
例１〜１５の全ての化合物の場合において、Ｘ線粉体回析パターンにより、示された化合物が純粋な相の形態であることを確認する。
【００７９】
例１６：  例１〜１５からの蛍光体の発光特性の測定
例１〜１５からの化合物の発光特性を測定して、蛍光体変換ＬＥＤのための蛍光体としてのこれらの化合物の安定性を決定する。結果を表１にまとめる。この目的のために、ＣＩＥ１９３１  ｘ／ｙ色座標における発光の色点を、いくつかのサンプルの関しては温度消光ＴＱ（thermail quenching）を決定する。温度消光ＴＱは、発光の強度が、０Ｋに外挿した発光強度と比較して、半分にまで低下した温度である。
【００８０】
表１：  本発明による蛍光体の発光特性
【表１−１】
2016535719.tif 000008
【００８１】
【表１−２】
2016535719.tif 000009
【００８２】
例１７：  組成ＳｒＬｕＡｌ１．５Ｓｉ２．５Ｎ５．５Ｏ１．５：Ｅｕ２＋（１６％）の蛍光体を用いた、ｐｃ−ＬＥＤの製造
例２からの、組成ＳｒＬｕＡｌ１．５Ｓｉ２．５Ｎ５．５Ｏ１．５：Ｅｕ２＋（１６％）有する１．２８ｇの蛍光体を秤量し、８．７２ｇの光学的に透明なシリコーンと混合し、次いで自転公転攪拌機で均質に混合すると、全体の組成物における蛍光体濃度は１２．８％である。このようにして得られたシリコーン／蛍光体混合物を、自動分配器を用いて青色半導体ＬＥＤのチップへとアプライし、熱の供給を以って硬化する。本実施例におけるＬＥＤ特徴付けのために用いられた青色半導体ＬＥＤは、４５０ｎｍの発光波長を有し、３５０ｍＡの電流強さで動作する。ＬＥＤの測光特徴付けは、Instrument Systems ＣＡＳ  １４０分光計およびそこに接続されたＩＳＰ２５０積分球を用いて実行する。ＬＥＤは、波長依存性スペクトルパワー密度の決定により、特徴付けする。ＬＥＤにより発せられた光の、このようにして得られたスペクトルは、色点座標ＣＩＥｘおよびｙを計算するために用いる。
【００８３】
例１８：  組成ＢａＬｕＡｌ１．５Ｓｉ２．５Ｎ５．５Ｏ１．５：Ｅｕ２＋（１６％）の蛍光体を用いた、ｐｃ−ＬＥＤの製造
例４からの、組成ＳｒＬｕＡｌ１．５Ｓｉ２．５Ｎ５．５Ｏ１．５：Ｅｕ２＋（１６％）を有する０．９５ｇの蛍光体を秤量し、９．０５ｇの光学的に透明なシリコーンと混合し、次いで自転公転攪拌機で均質に混合すると、全体の組成物における蛍光体濃度は９．５％である。このようにして得られたシリコーン／蛍光体混合物を、自動分配器を用いて近ＵＶ半導体ＬＥＤのチップへとアプライし、熱の供給を以って硬化する。本実施例におけるＬＥＤ特徴付けのために用いられた近ＵＶ半導体ＬＥＤは、３９５ｎｍの発光波長を有し、３５０ｍＡの電流強さで動作する。ＬＥＤの測光特徴付けは、Instrument Systems ＣＡＳ  １４０分光計およびそこに接続されたＩＳＰ２５０積分球を用いて実行する。ＬＥＤは、波長依存性スペクトルパワー密度の決定により、特徴付けする。ＬＥＤにより発せられた光の、このようにして得られたスペクトルは、色点座標ＣＩＥｘおよびｙを計算するために用いる。
【００８４】
例１９：  組成Ｓｒ０．８４ＹＳｉ２．５Ａｌ１．５Ｎ５．５Ｏ１．５：Ｅｕ２＋（１６％）の蛍光体を用いた、ｐｃ−ＬＥＤの製造
例１５からの、組成Ｓｒ０．８４ＹＳｉ２．５Ａｌ１．５Ｎ５．５Ｏ１．５：Ｅｕ２＋（１６％）を有する１．５ｇの蛍光体を秤量し、８．５ｇの光学的に透明なシリコーンと混合し、次いで自転公転攪拌機で均質に混合すると、全体の組成物における蛍光体濃度は１５％である。このようにして得られたシリコーン／蛍光体混合物を、自動分配器を用いて近ＵＶ半導体ＬＥＤのチップへとアプライし、熱の供給を以って硬化する。本実施例におけるＬＥＤ特徴付けのために用いられた近ＵＶ半導体ＬＥＤは、３９５ｎｍの発光波長を有し、３５０ｍＡの電流強さで動作する。ＬＥＤの測光特徴付けは、Instrument Systems ＣＡＳ  １４０分光計およびそこに接続されたＩＳＰ２５０積分球を用いて実行する。ＬＥＤは、波長依存性スペクトルパワー密度の決定により、特徴付けする。ＬＥＤにより発せられた光の、このようにして得られたスペクトルは、色点座標ＣＩＥｘおよびｙを計算するために用いる。
【００８５】
例２０：  組成Ｓｒ０．９ＹＳｉＡｌ３Ｏ３Ｎ４：Ｅｕ２＋（１０％）の蛍光体を用いた、ｐｃ−ＬＥＤの製造
例１４からの、組成Ｓｒ０．９ＹＳｉＡｌ３Ｏ３Ｎ４：Ｅｕ２＋（１０％）を有する１．５ｇの蛍光体を秤量し、８．５ｇの光学的に透明なシリコーンと混合し、次いで自転公転攪拌機で均質に混合すると、全体の組成物における蛍光体濃度は１５％である。このようにして得られたシリコーン／蛍光体混合物を、自動分配器を用いて近ＵＶ半導体ＬＥＤのチップへとアプライし、熱の供給を以って硬化する。本実施例におけるＬＥＤ特徴付けのために用いられた近ＵＶ半導体ＬＥＤは、３９５ｎｍの発光波長を有し、３５０ｍＡの電流強さで動作する。ＬＥＤの測光特徴付けは、Instrument Systems ＣＡＳ  １４０分光計およびそこに接続されたＩＳＰ２５０積分球を用いて実行する。ＬＥＤは、波長依存性スペクトルパワー密度の決定により、特徴付けする。ＬＥＤにより発せられた光の、このようにして得られたスペクトルは、色点座標ＣＩＥｘおよびｙを計算するために用いる。
【００８６】
例２１：  組成Ｓｒ０．９ＬｕＳｉ３．５Ａｌ０．５Ｏ０．５Ｎ６．５：Ｅｕ２＋（１０％）の蛍光体を用いた、ｐｃ−ＬＥＤの製造
例１２からの、組成Ｓｒ０．９ＬｕＳｉ３．５Ａｌ０．５Ｏ０．５Ｎ６．５：Ｅｕ２＋（１０％）を有する１．５ｇの蛍光体を秤量し、８．５ｇの光学的に透明なシリコーンと混合し、次いで自転公転攪拌機で均質に混合すると、全体の組成物における蛍光体濃度は１５％である。このようにして得られたシリコーン／蛍光体混合物を、自動分配器を用いて近ＵＶ半導体ＬＥＤのチップへとアプライし、熱の供給を以って硬化する。本実施例におけるＬＥＤ特徴付けのために用いられた近ＵＶ半導体ＬＥＤは、３９５ｎｍの発光波長を有し、３５０ｍＡの電流強さで動作する。ＬＥＤの測光特徴付けは、Instrument Systems ＣＡＳ  １４０分光計およびそこに接続されたＩＳＰ２５０積分球を用いて実行する。ＬＥＤは、波長依存性スペクトルパワー密度の決定により、特徴付けする。ＬＥＤにより発せられた光の、このようにして得られたスペクトルは、色点座標ＣＩＥｘおよびｙを計算するために用いる。
【００８７】
例２２：  組成Ｂａ０．９ＬｕＳｉ３．５Ａｌ０．５Ｏ０．５Ｎ６．５：Ｅｕ２＋（１０％）の蛍光体を用いた、ｐｃ−ＬＥＤの製造
例１３からの、組成Ｂａ０．９ＬｕＳｉ３．５Ａｌ０．５Ｏ０．５Ｎ６．５：Ｅｕ２＋（１０％）を有する１．５ｇの蛍光体を秤量し、８．５ｇの光学的に透明なシリコーンと混合し、次いで自転公転攪拌機で均質に混合すると、全体の組成物における蛍光体濃度は１５％である。このようにして得られたシリコーン／蛍光体混合物を、自動分配器を用いて近ＵＶ半導体ＬＥＤのチップへとアプライし、熱の供給を以って硬化する。本実施例におけるＬＥＤ特徴付けのために用いられた近ＵＶ半導体ＬＥＤは、３９５ｎｍの発光波長を有し、３５０ｍＡの電流強さで動作する。ＬＥＤの測光特徴付けは、Instrument Systems ＣＡＳ  １４０分光計およびそこに接続されたＩＳＰ２５０積分球を用いて実行する。ＬＥＤは、波長依存性スペクトルパワー密度の決定により、特徴付けする。ＬＥＤにより発せられた光の、このようにして得られたスペクトルは、色点座標ＣＩＥｘおよびｙを計算するために用いる。
【図１】
2016535719.tif 000010
【図２】
2016535719.tif 000011
【図３】
2016535719.tif 000012
【図４】
2016535719.tif 000013
【図５】
2016535719.tif 000014
【図６】
2016535719.tif 000015
【図７】
2016535719.tif 000016
【図８】
2016535719.tif 000017
【図９】
2016535719.tif 000018
【図１０】
2016535719.tif 000019
【図１１】
2016535719.tif 000020
【図１２】
2016535719.tif 000021
【図１３】
2016535719.tif 000022
【図１４】
2016535719.tif 000023
【図１５】
2016535719.tif 000024
【図１６】
2016535719.tif 000025
【図１７】
2016535719.tif 000026
【図１８】
2016535719.tif 000027
【図１９】
2016535719.tif 000028
【図２０】
2016535719.tif 000029
【図２１】
2016535719.tif 000030
【図２２】
2016535719.tif 000031
【図２３】
2016535719.tif 000032
【図２４】
2016535719.tif 000033
【図２５】
2016535719.tif 000034
【図２６】
2016535719.tif 000035
【図２７】
2016535719.tif 000036
【図２８】
2016535719.tif 000037
【図２９】
2016535719.tif 000038
【図３０】
2016535719.tif 000039
【図３１】
2016535719.tif 000040
【図３２】
2016535719.tif 000041
【図３３】
2016535719.tif 000042
【図３４】
2016535719.tif 000043
【図３５】
2016535719.tif 000044
【図３６】
2016535719.tif 000045
【図３７】
2016535719.tif 000046
【図３８】
2016535719.tif 000047
【国際調査報告】
2016535719.tif 000048
2016535719.tif 000049
2016535719.tif 000050
2016535719.tif 000051
2016535719.tif 000052
2016535719.tif 000053